(57)【要約】【課題】  シリコン基板の底面および側面を保護する樹脂保護膜の形成に際し、樹脂保護膜を硬化させるとき、全体が反りにくいようにする。【解決手段】  まず、ダイシングストリート２２およびその両側に対応する部分における半導体ウエハ２１および封止膜１２等に溝２８を形成する。この状態では、溝２８の形成により、半導体ウエハ２１は個々のシリコン基板１に分離されている。次に、溝２８内を含む各シリコン基板１の底面に樹脂保護膜１１を形成する。この場合、半導体ウエハ２１は個々のシリコン基板１に分離されているが、柱状電極１０および封止膜１２の上面に第１の接着剤層２３等を介して第１のサポート板２５が貼り付けられているので、樹脂保護膜１１の形成に際し、個々に分離されたシリコン基板１を含む全体が反りにくいようにすることができる。【選択図】  図８
2010147293.tif 000002
【特許請求の範囲】
【請求項１】
一面上に集積回路が形成された半導体ウエハの当該一面上に絶縁膜が形成され、前記絶縁膜上に電極用接続パッド部が前記集積回路に接続されて形成され、前記電極用接続パッド部上に外部接続用バンプ電極が形成され、前記外部接続用バンプ電極の周囲に封止膜が形成されたもの準備する工程と、
前記外部接続用バンプ電極および前記封止膜上に第１のサポート板を貼り付ける工程と、
ダイシングストリートおよびその両側に対応する部分における前記半導体ウエハの底面側に前記封止膜の厚さの中間位置まで達する溝を形成する工程と、
前記溝内を含む前記半導体ウエハの底面に樹脂保護膜を形成する工程と、
前記樹脂保護膜下に第２のサポート板を貼り付ける工程と、
前記第１のサポート板を剥離する工程と、
前記外部接続用バンプ電極上に半田ボールを形成する工程と、
前記第２のサポート板を剥離する工程と、
前記封止膜および前記樹脂保護膜を前記溝の幅よりも小さい幅で切断する工程と、
を有し、
前記第１、第２のサポート板を貼り付ける工程の少なくともいずれか一方の工程は、光吸収剤および熱分解性樹脂を含む光熱変換型の第１、第２の熱分解層を介して貼り付ける工程を含み、
前記第１、第２のサポート板を剥離する工程の少なくともいずれか一方の工程は、前記第１、第２のサポート板側から前記第１、第２の熱分解層にレーザーを照射する工程を含み、
前記半導体基板の側面から前記封止膜の中間位置までの側面および前記半導体基板の底面に前記樹脂保護膜が形成された半導体装置を複数個得ることを特徴とする半導体装置の製造方法。
【請求項２】
請求項１に記載の発明において、前記柱状電極および前記封止膜と前記第１の熱分解層との間に第１の接着剤層を形成する工程を含むことを特徴とする半導体装置の製造方法。
【請求項３】
請求項２に記載の発明において、前記第１のサポート板を貼り付ける工程は、前記柱状電極および前記封止膜上に紫外線硬化型の液状接着剤を塗布する工程と、予め前記第１のサポート板の一面に前記第１の熱分解層を形成する工程と、前記液状接着剤に予め前記第１のサポート板の一面に形成された前記第１の熱分解層を貼り合せる工程と、紫外線を照射して前記液状接着剤を硬化させて前記第１の接着剤層を形成する工程とを含むことを特徴とする半導体装置の製造方法。
【請求項４】
請求項３に記載の発明において、前記液状接着剤に予め前記第１のサポート板の一面に形成された前記第１の熱分解層を貼り合せる工程は真空下で行うことを特徴とする半導体装置の製造方法。
【請求項５】
請求項３に記載の発明において、前記第１のサポート板はガラス板からなることを特徴とする半導体装置の製造方法。
【請求項６】
請求項１に記載の発明において、前記樹脂保護膜と前記第２の熱分解層との間に第２の接着剤層を形成する工程を含むことを特徴とする半導体装置の製造方法。
【請求項７】
請求項６に記載の発明において、前記第２のサポート板を貼り付ける工程は、前記樹脂保護膜下に紫外線硬化型の液状接着剤を塗布する工程と、予め前記第２のサポート板の一面に前記第２の熱分解層を形成する工程と、前記液状接着剤に予め前記第２のサポート板の一面に形成された前記第２の熱分解層を貼り合せる工程と、紫外線を照射して前記液状接着剤を硬化させて前記第２の接着剤層を形成する工程とを含むことを特徴とする半導体装置の製造方法。
【請求項８】
請求項７に記載の発明において、前記液状接着剤に予め前記第２のサポート板の一面に形成された前記第２の熱分解層を貼り合せる工程は真空下で行うことを特徴とする半導体装置の製造方法。
【請求項９】
請求項６に記載の発明において、前記第２のサポート板はガラス板からなることを特徴とする半導体装置の製造方法。
【請求項１０】
請求項１に記載の発明において、前記第２のサポート板を貼り付ける工程は、前記樹脂保護膜下に前記第２のサポート板をカーボン入りの第２の接着剤層を介して貼り付ける工程を含み、前記第２のサポート板を剥離する工程は、前記第２のサポート板側から前記第２の接着剤層にレーザーを照射する工程と、前記第２のサポート板を前記第２の接着剤層と共に剥離する工程とを含むことを特徴とする半導体装置の製造方法。
【請求項１１】
請求項１０に記載の発明において、前記第２のサポート板はガラス板からなることを特徴とするものである。
【請求項１２】
請求項１に記載の発明において、前記第１のサポート板を貼り付けた後に、前記半導体ウエハの底面側を研削して該半導体ウエハの厚さを薄くする工程を有することを特徴とする半導体装置の製造方法。
【請求項１３】
請求項１に記載の発明において、前記樹脂保護膜を形成した後に、前記樹脂保護膜の上面側を研削して該樹脂保護膜の厚さを薄くするとともにその上面を平坦化する工程を有することを特徴とする半導体装置の製造方法。
【請求項１４】
請求項１に記載の発明において、前記外部接続用バンプ電極は、前記電極用接続パッド部上に形成された柱状電極であることを特徴とする半導体装置の製造方法。
【請求項１５】
請求項１４に記載の発明において、前記第１のサポート板を剥離した後に、前記柱状電極上に半田ボールを形成する工程を有することを特徴とする半導体装置の製造方法。
【発明の詳細な説明】
【技術分野】
【０００１】
この発明は半導体装置の製造方法に関する。
【背景技術】
【０００２】
従来の半導体装置には、ＣＳＰ(Chip Size Package)と呼ばれるものが知られている（例えば、特許文献１参照）。この半導体装置では、半導体基板上に設けられた絶縁膜の上面に複数の配線が設けられ、配線の接続パッド部上面に柱状電極が設けられ、配線を含む絶縁膜の上面に封止膜がその上面が柱状電極の上面と面一となるように設けられ、柱状電極の上面に半田ボールが設けられている。この場合、半導体基板の下面および側面が露出しないようにするために、半導体基板の下面および側面を樹脂保護膜で覆っている。
【０００３】
【特許文献１】特許第４１０３８９６号公報
【０００４】
ところで、上記従来の半導体装置の製造方法では、まず、ウエハ状態の半導体基板（以下、半導体ウエハという）の上面側に、絶縁膜、配線、柱状電極および封止膜が形成されたものを準備する。次に、半導体ウエハの上下を反転する。次に、半導体ウエハの底面側（封止膜等が形成された面とは反対の面側）における各半導体装置形成領域間にハーフカットにより所定幅の溝を封止膜の途中に達するまで形成する。この状態では、半導体ウエハは、溝の形成により、個々の半導体基板に分離されている。
【０００５】
次に、溝内を含む各半導体基板の底面に樹脂保護膜を形成する。次に、各半導体基板を含む全体の上下を反転する。次に、柱状電極の上面に半田ボールを形成する。次に、溝の幅方向中央部において封止膜および樹脂保護膜を切断する。かくして、半導体基板の底面および側面を樹脂保護膜で覆った構造の半導体装置が得られる。
【発明の開示】
【発明が解決しようとする課題】
【０００６】
しかしながら、上記従来の半導体装置の製造方法では、上下を反転された半導体ウエハの上面側にハーフカットにより溝を封止膜の途中に達するまで形成した後に、溝内を含む各半導体基板の底面に樹脂保護膜を形成しているだけであるので、すなわち、溝の形成により半導体ウエハを個々の半導体基板に分離した状態において樹脂保護膜を形成しているだけであるので、ハーフカット工程および以降の工程における強度が低下し、各半導体基板を含む全体が比較的大きく反ってしまうため、品質の維持が困難となり、且つ、各工程のハンドリングが難しくなるという問題がある。
【０００７】
そこで、この発明は、半導体基板を保護する樹脂保護膜の形成に際し、各半導体基板を含む全体が反りにくいようにすることができる半導体装置の製造方法を提供することを目的とする。
【課題を解決するための手段】
【０００８】
請求項１に記載の発明は、一面上に集積回路が形成された半導体ウエハの当該一面上に絶縁膜が形成され、前記絶縁膜上に電極用接続パッド部が前記集積回路に接続されて形成され、前記電極用接続パッド部上に外部接続用バンプ電極が形成され、前記外部接続用バンプ電極の周囲に封止膜が形成されたもの準備する工程と、記柱状電極および前記封止膜上に第１のサポート板を貼り付ける工程と、ダイシングストリートおよびその両側に対応する部分における前記半導体ウエハの底面側に前記封止膜の厚さの中間位置まで達する溝を形成する工程と、前記溝内を含む前記半導体ウエハの底面に樹脂保護膜を形成する工程と、前記樹脂保護膜下に第２のサポート板を貼り付ける工程と、前記第１のサポート板を剥離する工程と、前記外部接続用バンプ電極上に半田ボールを形成する工程と、前記第２のサポート板を剥離する工程と、前記封止膜および前記樹脂保護膜を前記溝の幅よりも小さい幅で切断する工程と、を有し、前記第１、第２のサポート板を貼り付ける工程の少なくともいずれか一方の工程は、光吸収剤および熱分解性樹脂を含む光熱変換型の第１、第２の熱分解層を介して貼り付ける工程を含み、前記第１、第２のサポート板を剥離する工程の少なくともいずれか一方の工程は、前記第１、第２のサポート板側から前記第１、第２の熱分解層にレーザーを照射する工程を含み、前記半導体基板の側面から前記封止膜の中間位置までの側面および前記半導体基板の底面に前記樹脂保護膜が形成された半導体装置を複数個得ることを特徴とするものである。
請求項２に記載の発明は、請求項１に記載の発明において、前記柱状電極および前記封止膜と前記第１の熱分解層との間に第１の接着剤層を形成する工程を含むことを特徴とするものである。
請求項３に記載の発明は、請求項２に記載の発明において、前記第１のサポート板を貼り付ける工程は、前記柱状電極および前記封止膜上に紫外線硬化型の液状接着剤を塗布する工程と、予め前記第１のサポート板の一面に前記第１の熱分解層を形成する工程と、前記液状接着剤に予め前記第１のサポート板の一面に形成された前記第１の熱分解層を貼り合せる工程と、紫外線を照射して前記液状接着剤を硬化させて前記第１の接着剤層を形成する工程とを含むことを特徴とするものである。
請求項４に記載の発明は、請求項３に記載の発明において、前記液状接着剤に予め前記第１のサポート板の一面に形成された前記第１の熱分解層を貼り合せる工程は真空下で行うことを特徴とするものである。
請求項５に記載の発明は、請求項３に記載の発明において、前記第１のサポート板はガラス板からなることを特徴とするものである。
請求項６に記載の発明は、請求項１に記載の発明において、前記樹脂保護膜と前記第２の熱分解層との間に第２の接着剤層を形成する工程を含むことを特徴とするものである。
請求項７に記載の発明は、請求項６に記載の発明において、前記第２のサポート板を貼り付ける工程は、前記樹脂保護膜下に紫外線硬化型の液状接着剤を塗布する工程と、予め前記第２のサポート板の一面に前記第２の熱分解層を形成する工程と、前記液状接着剤に予め前記第２のサポート板の一面に形成された前記第２の熱分解層を貼り合せる工程と、紫外線を照射して前記液状接着剤を硬化させて前記第２の接着剤層を形成する工程とを含むことを特徴とするものである。
請求項８に記載の発明は、請求項７に記載の発明において、前記液状接着剤に予め前記第２のサポート板の一面に形成された前記第２の熱分解層を貼り合せる工程は真空下で行うことを特徴とするものである。
請求項９に記載の発明は、請求項６に記載の発明において、前記第２のサポート板はガラス板からなることを特徴とするものである。
請求項１０に記載の発明は、請求項１に記載の発明において、前記第２のサポート板を貼り付ける工程は、前記樹脂保護膜下に前記第２のサポート板をカーボン入りの第２の接着剤層を介して貼り付ける工程を含み、前記第２のサポート板を剥離する工程は、前記第２のサポート板側から前記第２の接着剤層にレーザーを照射する工程と、前記第２のサポート板を前記第２の接着剤層と共に剥離する工程とを含むことを特徴とするものである。
請求項１１に記載の発明は、請求項１０に記載の発明において、前記第２のサポート板はガラス板からなることを特徴とするものである。
請求項１２に記載の発明は、請求項１に記載の発明において、前記第１のサポート板を貼り付けた後に、前記半導体ウエハの底面側を研削して該半導体ウエハの厚さを薄くする工程を有することを特徴とするものである。
請求項１３に記載の発明は、請求項１に記載の発明において、前記樹脂保護膜を形成した後に、前記樹脂保護膜の上面側を研削して該樹脂保護膜の厚さを薄くするとともにその上面を平坦化する工程を有することを特徴とするものである。
請求項１４に記載の発明は、請求項１に記載の発明において、前記外部接続用バンプ電極は、前記電極用接続パッド部上に形成された柱状電極であることを特徴とするものである。
請求項１５に記載の発明は、請求項１４に記載の発明において、前記第１のサポート板を剥離した後に、前記柱状電極上に半田ボールを形成する工程を有することを特徴とするものである。
【発明の効果】
【０００９】
この発明によれば、外部接続用バンプ電極および封止膜上に第１のサポート板を貼り付けた状態で、溝内を含む半導体ウエハ（各半導体基板）の底面に樹脂保護膜を形成しているので、半導体基板を保護する樹脂保護膜の形成に際し、各半導体基板を含む全体が反りにくいようにすることができる。この場合、第１、第２のサポート板により、準備工程の直後からダイシングストリートに沿って切断する直前まで補強機能を発揮することができる。
【発明を実施するための最良の形態】
【００１０】
図１はこの発明の製造方法により製造された半導体装置の一例の断面図を示す。この半導体装置は、一般的にはＣＳＰと呼ばれるものであり、シリコン基板（半導体基板）１を備えている。シリコン基板１の上面には所定の機能の集積回路を構成する素子、例えば、トランジスタ、ダイオード、抵抗、コンデンサ等の素子（図示せず）が形成され、その上面周辺部には、上記集積回路の各素子に接続されたアルミニウム系金属等からなる接続パッド２が設けられている。接続パッド２は２個のみを図示するが、実際にはシリコン基板１の上面周辺部に多数配列されている。
【００１１】
接続パッド２の中央部を除くシリコン基板１の上面には酸化シリコン等からなるパッシベーション膜（絶縁膜）３が設けられ、接続パッド２の中央部はパッシベーション膜３に設けられた開口部４を介して露出されている。パッシベーション膜３の上面にはポリイミド系樹脂等からなる保護膜（絶縁膜）５が設けられている。パッシベーション膜３の開口部４に対応する部分における保護膜５には開口部６が設けられている。
【００１２】
保護膜５の上面には配線７が設けられている。配線７は、保護膜５の上面に設けられた銅等からなる下地金属層８と、下地金属層８の上面に設けられた銅からなる上部金属層９との２層構造となっている。配線７の一端部は、パッシベーション膜３および保護膜５の開口部４、６を介して接続パッド２に接続されている。配線７の接続パッド部（電極用接続パッド部）上面には銅からなる柱状電極（外部接続用バンプ電極）１０が設けられている。
【００１３】
シリコン基板１の底面およびシリコン基板１、パッシベーション膜３および保護膜５の側面にはエポキシ系樹脂等からなる樹脂保護膜１１が設けられている。この場合、シリコン基板１、パッシベーション膜３および保護膜５の側面に設けられた樹脂保護膜１１の上部は保護膜５の上面よりも上側にストレート状に突出されている。この状態では、シリコン基板１の下面およびシリコン基板１、パッシベーション膜３および保護膜５の側面は樹脂保護膜１１によって覆われている。
【００１４】
配線７を含む保護膜５の上面およびその周囲における樹脂保護膜１１の上面にはエポキシ系樹脂等からなる封止膜１２が設けられている。柱状電極１０は、その上面が封止膜１２の上面と面一乃至数μｍ低くなるように設けられている。柱状電極１０の上面には半田ボール１３が設けられている。
【００１５】
次に、この半導体装置の製造方法の一例について説明する。まず、図２に示すように、ウエハ状態のシリコン基板（以下、半導体ウエハ２１という）上に、接続パッド２、パッシベーション膜３、保護膜５、下地金属層８および上部金属層９からなる２層構造の配線７、柱状電極１０および封止膜１２が形成されたものを準備する。このような、半導体ウエハ２１の製造方法は既に知られており、詳細は、例えば特許第３９５５０５９号の図２〜図７および明細書の関連箇所を参照されたい。
【００１６】
この場合、半導体ウエハ２１の厚さは、図１に示すシリコン基板１の厚さよりもある程度厚くなっている。また、柱状電極１０の上面を含む封止膜１２の上面は平坦となっている。ここで、図２において、符号２２で示す領域はダイシングストリートに対応する領域である。
【００１７】
さて、図２に示すものを準備したら、次に、図３に示すように、柱状電極１０および封止膜１２の上面に第１の接着剤層２３および第１の熱分解層２４を介して第１のサポート板２５を貼り付ける。この場合、第１の接着剤層２３は紫外線硬化型の接着剤からなっている。第１の熱分解層２４は、カーボンブラック等の光吸収剤および熱分解性樹脂を含む光熱変換型のものからなっている（例えば、住友スリーエム株式会社製のWafer Support System）。第１のサポート板２５は、半導体ウエハ２１よりもやや大きめの円形状のガラス板等の紫外線に対して透過性を有する硬質板からなっている。
【００１８】
そして、まず、柱状電極１０および封止膜１２の上面に第１の接着剤層２３を形成するための液状接着剤をスピンコート法等により塗布する。一方、ガラス板等からなる第１のサポート板２５の下面に予め第１の熱分解層２４を形成しておく。次に、真空下において、塗布された液状接着剤の上面に第１のサポート板２５の下面に予め形成された第１の熱分解層２４を貼り合せる。この貼り合せを真空下において行うのは、第１のサポート板２５の下面に予め形成された第１の熱分解層２４と第１の接着剤層２３との間に空気が入らないようにするためである。次に、第１のサポート板２５側から紫外線を照射し、塗布された液状接着剤を硬化させて第１の接着剤層２３を形成する。なお、第１の熱分解層２４はエネルギーの小さい紫外線の照射では熱分解を生じることは無い。
【００１９】
次に、図３に示すものの上下を反転して、図４に示すように、半導体ウエハ２１の底面（封止膜１２等が形成された面とは反対の面）を上に向ける。次に、図５に示すように、半導体ウエハ２１の底面側を研削砥石（図示せず）を用いて適宜に研削し、半導体ウエハ２１の厚さを適宜に薄くする。これは、図１に示す完成した半導体装置を薄型化するためである。
【００２０】
次に、図６に示すように、第１のサポート板２５の下面をダイシングテープ２６の上面に貼り付ける。次に、図７に示すように、ブレード２７を準備する。このブレード２７は円盤状の砥石からなり、その刃先の断面形状はほぼコ字形状（あるいはほぼＵ字形状）となっており、その厚さはダイシングストリート２２の幅よりもある程度厚くなっている。
【００２１】
そして、このブレード２７を用いて、ダイシングストリート２２およびその両側に対応する部分における半導体ウエハ２１、パッシベーション膜３、保護膜５および封止膜１２に溝２８を形成する。この場合、溝２８の深さは、封止膜１２の途中までとし、例えば、封止膜１２の厚さの１/２以上好ましくは１/３以上とする。この状態では、溝２８の形成により、半導体ウエハ２１は個々のシリコン基板１に分離されている。次に、第１のサポート板２５をダイシングテープ２６の上面から剥離する。なお、この工程は、ハーフカット用のダイシング装置を用いることにより、ダイシングテープに貼らずに加工することも可能である。
【００２２】
次に、図８に示すように、溝２８内を含む各シリコン基板１の底面側に、エポキシ系樹脂等からなる熱硬化性樹脂をスピンコート法、スクリーン印刷法等により塗布し、硬化させることにより、樹脂保護膜１１を形成する。樹脂保護膜１１の硬化温度は、第１の接着剤層２３および第１の熱分解層２４の耐熱性を考慮して１５０〜２５０℃で、処理時間は１時間程度とする。
【００２３】
この場合、半導体ウエハ２１は個々のシリコン基板１に分離されているが、柱状電極１０および封止膜１２の下面に第１の接着剤層２３および第１の熱分解層２４を介して第１のサポート板２５が貼り付けられているので、エポキシ系樹脂等の熱硬化性樹脂からなる樹脂保護膜１１を塗布し、硬化させる際において、個々に分離されたシリコン基板１を含む全体が反りにくいようにすることができ、さらにはその後の工程に反りによる支障を来たしにくいようにすることができる。
【００２４】
次に、図９に示すように、樹脂保護膜１１の上面側を研削砥石（図示せず）を用いて適宜に研削し、樹脂保護膜１１の厚さを適宜に薄くし、且つ、樹脂保護膜１１の上面を平坦化する。この研削工程は半導体装置を一層薄型化するために行う。
【００２５】
次に、図１０に示すように、樹脂保護膜１１の上面に第２の接着剤層３１および第２の熱分解層３２を介して第２のサポート板３３を貼り付ける。この場合、第２の接着剤層３１は、第１の接着剤層２３と同様に、紫外線硬化型の接着剤からなっている。第２の熱分解層３２は、第１の熱分解層２４と同様に、カーボンブラック等の光吸収剤および熱分解性樹脂を含む光熱変換型のものからなっている（例えば、住友スリーエム株式会社製のWafer Support System）。第２のサポート板３３は、第１のサポート板２５と同様に、半導体ウエハ２１よりもやや大きめの円形状のガラス板等の紫外線に対して透過性を有する硬質板からなっている。
【００２６】
そして、まず、樹脂保護膜１１の上面に第２の接着剤層３１を形成するための液状接着剤をスピンコート法等により塗布する。一方、ガラス板等からなる第２のサポート板３３の下面に予め第２の熱分解層３２を形成しておく。次に、真空下において、塗布された液状接着剤の上面に第２のサポート板３３の下面に予め形成された第２の熱分解層３２を貼り合せる。この貼り合せを真空下において行うのは、第２のサポート板３３の下面に予め形成された第２の熱分解層３２と第２の接着剤層３１との間に空気が入らないようにするためである。次に、第２のサポート板３３側から紫外線を照射し、塗布された液状接着剤を硬化させて第２の接着剤層３２を形成する。この場合も、第１の熱分解層２４はエネルギーの小さい紫外線の照射では熱分解を生じることは無い。
【００２７】
次に、図１０に示すものの上下を反転して、図１１に示すように、シリコン基板１の封止膜１２等が形成された面側を上に向ける。次に、図１２に示すように、第１のサポート板２５の上面側からＹＡＧ(Yttrium Aluminum Garnet)レーザーを照射する。すると、照射されたＹＡＧレーザーのエネルギーは第１の熱分解層２４の光吸収剤に吸収され、熱エネルギーに変換される。この変換された熱エネルギーにより、第１の熱分解層２４の熱分解性樹脂が熱分解し、この熱分解によりガスが発生する。この発生したガスにより、第１の熱分解層２４内に空隙が形成され、第１の熱分解層２４がその厚さ方向に自己分離され、すなわち、上層第１の熱分解層２４ａと下層第１の熱分解層２４ｂとに自己分離される。光熱変換型の熱分解層については、例えば、特開２００４−６４０４０号公報に開示されている。
【００２８】
そこで、次に、第１のサポート板２５を上層第１の熱分解層２４ａと共に下層第１の熱分解層２４ｂの上面から剥離する。次に、第１の接着剤層２３を下層第１の熱分解層２４ｂと共に柱状電極１０および封止膜１２の上面から剥離する。
【００２９】
ここで、第１の接着剤層２３のほかに第１の熱分解層２４を用いている理由について説明する。ガラス板等からなる第１のサポート板２５は、柔軟性を有していないため、半導体ウエハ全面に対応する領域を同時に剥離しなければならない。表現を変えれば、少しずつ剥離する所謂ピール剥離をすることができない。このため、第１のサポート板２５やシリコン基板１に変形や破損を与えることなく両者を分離することができない。そこで、第１のサポート板２５の剥離を容易とするため、第１の熱分解層２４を用いている。一方、下層第１の熱分解層２４ｂを含む第１の接着剤層２３は、十分な柔軟性を有するので、ピール剥離をすることが可能である。
【００３０】
次に、図１３に示すように、柱状電極１０の上面に半田ボール１３を形成する。この場合、柱状電極１０の上面にバリや酸化膜が形成されている場合には、柱状電極１０の上面を数μｍエッチングして、これらを除去する。次に、図１３に示すものの上下を反転して、図１４に示すように、シリコン基板１の底面を上に向ける。このエッチングにより、柱状電極１０の上面は封止膜１２の上面より数μｍ低くなる。
【００３１】
次に、図１５に示すように、第２のサポート板３３の上面側からＹＡＧレーザーを照射する。すると、第１の熱分解層２４の場合と同様に、第２の熱分解層３３がその厚さ方向に自己分離され、すなわち、上層第２の熱分解層３２ａと下層第２の熱分解層３２ｂとに自己分離される。
【００３２】
そこで、次に、第２のサポート板３３を上層第２の熱分解層３２ａと共に下層第２の熱分解層３２ｂの上面から剥離する。次に、第２の接着剤層３１を下層第２の熱分解層３２ｂと共に樹脂保護膜１１の上面から剥離する。この場合、第２の接着剤層３１のほかに第２の熱分解層３２を用いている理由は、第１の接着剤層２３のほかに第１の熱分解層２４を用いている場合と同じである。
【００３３】
さて、第２の接着剤層３１を下層第２の熱分解層３２ｂと共に樹脂保護膜１１の上面から剥離したら、次に、全体の上下を反転して、図１６に示すように、シリコン基板１の封止膜１２等が形成された面側を上に向ける。次に、図１７に示すように、封止膜１２および樹脂保護膜１１を溝２８内の中央部のダイシングストリート２２に沿って切断する。
【００３４】
この場合、ブレードとしてはその幅がダイシングストリート２２と同一の幅を有するものを用いるので、図１７に図示される如く、シリコン基板１、パッシベーション膜３、保護膜５および封止膜１２の中間位置までの各膜の側面に設けられた樹脂保護膜１１の中間位置からは封止膜１２がその側面を形成するように切断される。この結果、図１に示すように、シリコン基板１の底面および側面を樹脂保護膜１１で覆った構造の半導体装置が複数個得られる。
【００３５】
以上のように、この半導体装置の製造方法では、図２に示すものを準備した後に第１の第１のサポート板２５を貼り付け、次いで第２の第１のサポート板３３を貼り付け、次いで第１のサポート板２５を剥離し、次いで半田ボール１３を形成した後につまりダイシングストリート２２に沿って切断する前に第２のサポート板３３を剥離し、次いでダイシングストリート２２に沿って切断して個々の半導体装置を得ているので、図２に示すものを準備した直後からダイシングストリート２２に沿って切断する直前まで、第１、第２の第１のサポート板２５、３３の少なくとも一方が貼り付けられており、第１、第２の第１のサポート板２５、３３の少なくとも一方により補強機能を発揮することができる。
【００３６】
なお、上記実施形態では、例えば、図１０に示すように、樹脂保護膜１１の上面に第２の接着剤層３１および第２の熱分解層３２を介して第２のサポート板３３を貼り付けているが、これに限定されるものではない。例えば、樹脂保護膜１１をカーボン入りのエポキシ系樹脂等によって形成した場合には、樹脂保護膜１１の上面に第２の接着剤層３１のみを介して第２のサポート板３３を貼り付け、第２の熱分解層３２を省略するようにしてもよい。
【００３７】
このようにした場合には、図１５に示すような工程において、第２のサポート板３３の上面側からＹＡＧレーザーを照射すると、第２の接着剤層３１と樹脂保護膜１１との界面で樹脂保護膜１１中のカーボンが熱分解することにより分離が生じる。したがって、この場合には、第２のサポート板３３を第２の接着剤層３１と共に樹脂保護膜１１の上面から剥離することができ、第２の接着剤層３１のみを剥離する工程を省略することができる。
【図面の簡単な説明】
【００３８】
【図１】この発明の製造方法により製造された半導体装置の一例の断面図。
【図２】図１に示す半導体装置の製造方法の一例において、当初準備したものの断面図。
【図３】図２に続く工程の断面図。
【図４】図３に続く工程の断面図。
【図５】図４に続く工程の断面図。
【図６】図５に続く工程の断面図。
【図７】図６に続く工程の断面図。
【図８】図７に続く工程の断面図。
【図９】図８に続く工程の断面図。
【図１０】図９に続く工程の断面図。
【図１１】図１０に続く工程の断面図。
【図１２】図１１に続く工程の断面図。
【図１３】図１２に続く工程の断面図。
【図１４】図１３に続く工程の断面図。
【図１５】図１４に続く工程の断面図。
【図１６】図１５に続く工程の断面図。
【図１７】図１６に続く工程の断面図。
【符号の説明】
【００３９】
１  シリコン基板
２  接続パッド
３  パッシベーション膜
５  保護膜
７  配線
１０  柱状電極
１１  樹脂保護膜
１２  封止膜
１３  半田ボール
２１  半導体ウエハ
２２  ダイシングストリート
２３  第１の接着剤層
２４  第１の熱分解層
２５  第１のサポート板
２６  ダイシングテープ
２７  ブレード
２８  溝
３１  第２の接着剤層
３２  第２の熱分解層
３３  第２のサポート板
【図１】
2010147293.tif 000003
【図２】
2010147293.tif 000004
【図３】
2010147293.tif 000005
【図４】
2010147293.tif 000006
【図５】
2010147293.tif 000007
【図６】
2010147293.tif 000008
【図７】
2010147293.tif 000009
【図８】
2010147293.tif 000010
【図９】
2010147293.tif 000011
【図１０】
2010147293.tif 000012
【図１１】
2010147293.tif 000013
【図１２】
2010147293.tif 000014
【図１３】
2010147293.tif 000015
【図１４】
2010147293.tif 000016
【図１５】
2010147293.tif 000017
【図１６】
2010147293.tif 000018
【図１７】
2010147293.tif 000019